상기 참고 예 1 ~ 2 , 실시 예 3 및 비 교예 1 ~ 3 에서 얻 은 폴리아 믹 산 수지 용액 을 , 폴리에틸렌 테레프탈 레이트 필름 ( PET 필름 ) ( 상품명 「 퓨렉스 」 , 테이 진듀퐁 필름 ( 주 ) 사제 ) 에 마이크 로 어 플리 케이 터 를 이용 하 여 도포 하 고 , 각각 , 이미드 화 율 이 80 % 이상 으로 되 는 온도 에서 가열 경화 했 다 . 경화 조건 은 하 기 ( 표 1 ) 에 나타낸다 . 얻 어 진 경화물 ( 막 두께 ： 20 ㎛) 을 PET 필름 으로부터 박리 하 여 , 5 × 5 mm 의 시험편 을 제작 했 다 . 이 시험편 에 관해서 , 시차 주사 열량계 ( 상품명 「 TG / DTA 6300 」 , 세이코 인스트 루 먼 트 사제 ) 를 이용 하 여 , TG - DTA 법 에 의해 승 온 속도 10 ℃/ min , 질소 분위기 하 20 mL / min 으로 5 % 중량 감소 온도 를 측정 했 다 .